(57)【特許請求の範囲】
【請求項１】
金属酸化物粒子粉末又は金属含水酸化物粒子粉末の粒子表面が化１で表わされるフルオロアルキルシラン及び化２で表わされるアルコキシシランから選ばれる１種又は２種以上の疎水化剤から生成するオルガノシラン化合物で被覆されている平均粒子径０．０１〜０．３μｍの金属化合物粒子粉末であって、前記オルガノシラン化合物の被覆量は疎水化された金属化合物粒子粉末に対してＳｉ換算で０．１〜２０重量％であり、該金属化合物粒子粉末の疎水化度が温度２５℃、相対湿度９０％の雰囲気における水蒸気吸着量Ｖ90値で示した場合に０．５ｍｇ／ｍ2以下であり、且つ、該金属化合物粒子粉末の脱着率評価後の疎水化度Ｖ90値が０．５５ｍｇ／ｍ2以下であることを特徴とする疎水化された金属化合物粒子粉末。
【化１】
0005229843.tif 000014
【化２】
0005229843.tif 000015
【請求項２】
金属酸化物粒子粉末又は金属含水酸化物粒子粉末の粒子表面がアルミニウムの水酸化物、アルミニウムの酸化物、ケイ素の水酸化物及びケイ素の酸化物から選ばれる少なくとも１種からなる中間被覆層を介してフルオロアルキルシラン及びアルコキシシランから選ばれる１種又は２種以上の疎水化剤から生成するオルガノシラン化合物で被覆されている請求項１記載の疎水化された金属化合物粒子粉末。
【請求項３】
金属酸化物粒子粉末又は金属含水酸化物粒子粉末と気化させたフルオロアルキルシラン及び／又はアルコキシシランを５０〜１５０℃の温度範囲で接触・反応させた後、得られた粒子粉末を１６０〜２５０℃の温度範囲で加熱処理することを特徴とする請求項１記載の疎水化された金属化合物粒子粉末の製造法。
【発明の詳細な説明】
【技術分野】
【０００１】  本発明は、優れた疎水性を有するとともに、疎水化剤が粒子表面から脱離しにくいことにより長期間に亘り優れた疎水性を維持することができる疎水化された金属化合物粒子粉末を提供する。
【背景技術】
【０００２】  現在、金属化合物粒子粉末は、ゴム・樹脂組成物、塗料、化粧料、磁気記録分野及び印刷記録分野等の各種用途において、補強剤、着色剤、フィラー剤、紫外線遮蔽剤、研磨剤、導電性付与剤あるいは磁性材等として、各種材料に様々な特性を付与するために広く用いられている。【０００３】  金属化合物粒子粉末は、粒子表面に水酸基や吸着水分が存在しているため、一般に親水性であり、親油性に乏しいことが知られている。そのため、有機媒体への分散や樹脂への練り込みを行う場合には、金属化合物粒子粉末の粒子表面を疎水化することが必要であり、分散性向上の点からも、より疎水化された材料が求められている。【０００４】  また、近年の化粧料分野においては、汗や皮脂、あるいは化粧料に配合されている油剤による化粧崩れ防止のために、高度に疎水化された材料が要求されている。【０００５】  更に、上記のような金属化合物粒子粉末を配合した各種材料は、高温多湿あるいは低温低湿といった様々な環境で用いられるため、各種環境においても安定した疎水性を長期に亘って維持できる材料が求められている。【０００６】  従来、金属化合物粒子粉末を疎水化する方法として、金属化合物粒子粉末と疎水化剤を湿式又は乾式混合した後加熱処理する方法（特開平２−２１８６０３号公報、特開平４−１９０８３９号公報、特開平１０−２０３９２６号公報、特開平１０−２４５５４６号公報等）、疎水化剤を気化させて金属化合物粒子粉末の粒子表面に処理する、いわゆる気相処理による方法（特開昭６１−２６８７６３号公報、特開昭６３−１１３０８２号公報、特開平１−３１８０７０号公報）等が知られている。
【発明が解決しようとする課題】
【０００７】  優れた疎水性を有するとともに、疎水化剤が粒子表面から脱離しにくい金属化合物粒子粉末は、現在最も要求されているところであるが、これら諸特性を十分に満たす金属化合物粒子粉末は未だ提供されていない。
【０００８】  即ち、前出湿式又は乾式混合法による場合には、疎水化剤を均一に被覆するために金属化合物粒子粉末を一次粒子まで分散させる必要があるが、粒子径が０．３μｍ以下の微粒子になると、粒子の微細化による分子間力の増大により凝集が起こりやすくなり、金属化合物粒子粉末を一次粒子まで分散させることが難しいため、疎水化剤による均一な疎水化処理が困難となる。更に、磁性を有する金属化合物粒子粉末の場合には、磁気的凝集も起こるため均一な疎水化処理がより困難となる。
【０００９】  前出気相処理による場合には、後出比較例に示す通り、疎水性は得られるが、疎水化剤の付着強度が不十分であり、長期間に亘り高い疎水性を維持できるとは言い難いものである。
【００１０】  そこで、本発明は、優れた疎水性を有するとともに、疎水化剤が粒子表面から脱離しにくい金属化合物粒子粉末を提供することを技術的課題とする。
【課題を解決する為の手段】
【００１１】  前記技術的課題は、次の通りの本発明によって達成できる。
【００１２】
本発明は、即ち、金属酸化物粒子粉末又は金属含水酸化物粒子粉末の粒子表面が化３で表わされるフルオロアルキルシラン及び化４で表わされるアルコキシシランから選ばれる１種又は２種以上の疎水化剤から生成するオルガノシラン化合物で被覆されている平均粒子径０．０１〜０．３μｍの金属化合物粒子粉末であって、前記オルガノシラン化合物の被覆量は疎水化された金属化合物粒子粉末に対してＳｉ換算で０．１〜２０重量％であり、該金属化合物粒子粉末の疎水化度が温度２５℃、相対湿度９０％の雰囲気における水蒸気吸着量Ｖ90値で示した場合に０．５ｍｇ／ｍ2以下であり、且つ、該金属化合物粒子粉末の脱着率評価後の疎水化度Ｖ90値が０．５５ｍｇ／ｍ2以下であることを特徴とする疎水化された金属化合物粒子粉末である（本発明１）。
【化３】
0005229843.tif 000002
【化４】
0005229843.tif 000003
【００１３】  また、本発明は、疎水化剤がアルコキシ基を除く炭素数が１５以下であるフルオロアルキルシラン及びアルコキシシランから選ばれる１種又は２種以上からなることを特徴とする本発明１の疎水化された金属化合物粒子粉末である（本発明２）。
【００１４】  また、本発明は、金属酸化物粒子粉末又は金属含水酸化物粒子粉末の粒子表面がアルミニウムの水酸化物、アルミニウムの酸化物、ケイ素の水酸化物及びケイ素の酸化物から選ばれる少なくとも１種からなる中間被覆層を介してフルオロアルキルシラン及びアルコキシシランから選ばれる１種又は２種以上の疎水化剤から生成するオルガノシラン化合物で被覆されている本発明１及び本発明２に係る各疎水化された金属化合物粒子粉末である。
【００１５】  また、本発明は、金属酸化物粒子粉末又は金属含水酸化物粒子粉末と気化させたフルオロアルキルシラン及び／又はアルコキシシランを５０〜１５０℃の温度範囲で接触・反応させた後、得られた粒子粉末を１６０〜２５０℃の温度範囲で加熱処理することを特徴とする疎水化された金属化合物粒子粉末の製造法である。
【００１６】  次に、本発明の構成をより詳しく説明すれば次の通りである。
【００１７】  まず、本発明に係る疎水化された金属化合物粒子粉末について述べる。
【００１８】  本発明に係る疎水化された金属化合物粒子粉末は、芯粒子粉末である金属酸化物粒子粉末又は金属含水酸化物粒子粉末の粒子表面がフルオロアルキルシラン又はアルコキシシランから選ばれる１種又は２種以上の疎水化剤から生成するオルガノシラン化合物によって被覆されている金属化合物粒子からなる。
【００１９】  本発明における芯粒子粉末となる金属酸化物粒子粉末及び金属含水酸化物粒子粉末は特に限定されないが、樹脂練込、塗料及び化粧料等の各用途において、着色剤あるいは機能性付与剤として汎用され、殊に粒子表面が親水性である含水酸化鉄（ゲータイト、レピドクロサイト等）、酸化鉄（ヘマタイト、マグヘマイト、マグネタイト等）、酸化錫、シリカ、チタニア、アルミナ等を用いることができる。
【００２０】  芯粒子粉末としては各種形状があり、球状、粒状、八面体状、六面体状、多面体状等の粒状粒子粉末、針状、紡錘状、米粒状等の針状粒子粉末及び板状粒子粉末等があり、用途に応じて選べばよく、特に限定するものではない。
【００２１】  本発明における芯粒子粉末は、平均粒子径０．０１〜０．３μｍ、ＢＥＴ比表面積値１．０〜２００ｍ2／ｇであり、疎水化度Ｖ90値は通常０．５ｍｇ／ｍ2を超える値を有している。
【００２２】  本発明に係る疎水化された金属化合物粒子粉末の粒子形状や粒子サイズは、芯粒子粉末の粒子形状や粒子サイズに大きく依存し、芯粒子にほぼ相似する粒子形態を有している。
【００２３】  本発明に係る疎水化された金属化合物粒子粉末の平均粒子径は、０．０１〜０．３μｍであり、好ましくは、０．０２〜０．２５μｍである。平均粒子径が０．０１μｍ未満の場合には、粒子の微細化による分子間力の増大により、ビヒクル中又は樹脂組成物中における分散が困難となる。
【００２４】  本発明に係る疎水化された金属化合物粒子粉末のＢＥＴ比表面積値は、１．０〜２００ｍ2／ｇが好ましく、より好ましくは、２．０〜１８０ｍ2／ｇである。ＢＥＴ比表面積値が１．０ｍ2／ｇ未満の場合には、粒子が粗大であったり、粒子及び粒子相互間で焼結が生じた粒子となり、ビヒクル中や樹脂組成物中での分散性に悪影響を与えるので好ましくない。ＢＥＴ比表面積が２００ｍ2／ｇを超える場合には、粒子の微細化による分子間力の増大によりビヒクル中や樹脂組成物中における分散が困難となる。
【００２５】  本発明における疎水化度Ｖ90値（ｍｇ／ｍ2）は、温度２５℃、相対湿度９０％の雰囲気における水蒸気吸着量を測定した値である。
【００２６】  本発明に係る疎水化された金属化合物粒子粉末の疎水化度Ｖ９０値は、０．５ｍｇ／ｍ2以下である。金属化合物粒子粉末の疎水化度Ｖ90値が０．５ｍｇ／ｍ2を超える場合は、金属化合物粒子粉末の疎水性が十分とはいえず、ビヒクル中又は樹脂組成物中へ配合した場合、樹脂や有機媒体とのなじみが悪く均一な分散が困難となる。疎水化度Ｖ90値は好ましくは０．４５ｍｇ／ｍ2以下、より好ましくは０．４０ｍｇ／ｍ2以下である。疎水化度Ｖ90値の下限値は０．０１ｍｇ／ｍ2である。
【００２７】  本発明に係る疎水化された金属化合物粒子粉末の疎水化剤の脱着率は、１０％以下が好ましい。脱着率が１０％を超える場合には、疎水化剤が脱離した部分から吸湿が進み、長期に亘って疎水性を維持することが困難となる。より好ましくは、９％以下であり、より好ましくは８％以下である。
【００２８】  本発明に係る疎水化された金属化合物粒子粉末の脱着率評価後の疎水化度Ｖ90値は、０．５５ｍｇ／ｍ2以下である。脱着率評価後の疎水化度Ｖ90値が０．５５ｍｇ／ｍ2を超える場合は、金属化合物粒子粉末の疎水性が十分とはいえず、また、長期に亘って疎水性を維持することが困難となる。脱着率評価後の疎水化度Ｖ90値は好ましくは０．５３ｍｇ／ｍ2以下、より好ましくは０．５０ｍｇ／ｍ2以下である。
【００２９】
疎水化された金属化合物粒子粉末におけるオルガノシラン化合物は、化５で表わされるフルオロアルキルシラン又は化６で表わされるアルコキシシランから生成される。
【００３０】
【化５】
0005229843.tif 000004
【００３１】
【化６】
0005229843.tif 000005
【００３２】  フルオロアルキルシランとしては、具体的には、トリフルオロプロピルトリメトキシシラン、トリデカフルオロオクチルトリメトキシシラン、ヘプタデカフルオロデシルトリメトキシシラン、ヘプタデカフルオロデシルメチルジメトキシシラン、トリフルオロプロピルエトキシシラン、トリデカフルオロオクチルトリエトキシシラン、ヘプタデカフルオロデシルトリエトキシシラン等が挙げられ、アルコキシシランとしては、具体的には、メチルトリエトキシシラン、ジメチルジエトキシシラン、テトラエトキシシラン、フェニルトリエトキシシラン、ジフェニルジエトキシシラン、ジメチルジメトキシシラン、メチルトリメトキシシラン、テトラメトキシシラン、フェニルトリメトキシシラン、ジフェニルジメトキシシラン、イソブチルトリメトキシシラン、デシルトリメトキシシラン等が挙げられる。
【００３３】  疎水化剤の分子鎖が大きくなると、芯粒子粉末の凝集体の隙間にまで入り込んで粒子表面を均一に被覆することが困難となるため、疎水化剤としては、アルコキシ基を除く炭素数が１５以下、好ましくは１３以下、更に好ましくは１１以下であるフルオロアルキルシラン及びアルコキシシランを用いることが好ましい。
【００３４】  より高い疎水性を有する金属化合物粒子粉末を得るためには、疎水化剤としてフルオロアルキルシランとアルコキシシランを併用することが好ましく、先にフルオロアルキルシランで被覆した後にアルコキシシランを被覆することが好ましい。
【００３５】  フルオロアルキシシラン又はアルコキシシランから生成するオルガノシラン化合物による表面被覆量は、疎水化された金属化合物粒子粉末に対してＳｉ換算で０．１〜２０重量％であり、好ましくは、０．２〜１０重量％である。
【００３６】  表面被覆量が０．１重量％未満の場合、金属化合物粒子粉末の粒子表面を十分に被覆することができないため、得られる金属化合物粒子粉末は十分な疎水性を得られないとともに、長期に亘って疎水性を維持することが困難となる。２０重量％を超える場合には、効果が飽和するため必要以上に被覆する意味が無い。
【００３７】  本発明における芯粒子粉末である金属酸化物粒子粉末及び金属含水酸化物粒子粉末は、必要により、あらかじめ粒子表面がアルミニウムの水酸化物、アルミニウムの酸化物、ケイ素の水酸化物及びケイ素の酸化物から選ばれる少なくとも１種からなる中間被覆物によって被覆されていてもよい。
【００３８】  本発明における芯粒子粉末を中間被覆物によって被覆することによって、疎水化剤の脱離をより抑制することができるとともに、脱着率評価後の疎水化度Ｖ90値をより低減することができる。
【００３９】  前記中間被覆物の量は、芯粒子粉末に対してアルミニウムの水酸化物やアルミニウムの酸化物はＡｌ換算で、ケイ素の水酸化物やケイ素の酸化物はＳｉＯ2換算で、それぞれ０．０１〜５０重量％が好ましく、より好ましくは０．０５〜３０重量％、更により好ましくは０．１〜２０重量％である。
【００４０】  アルミニウム化合物とケイ素化合物とを併せて使用する場合には、芯粒子粉末に対して、Ａｌ換算量とＳｉＯ2換算量との総和で０．０１〜５０重量％が好ましい。
【００４１】  中間被覆物によって被覆されている芯粒子粉末は、中間被覆物によって被覆されていない芯粒子粉末とほぼ同程度の粒子サイズ、ＢＥＴ比表面積値及び疎水化度Ｖ90値を有している。
【００４２】  次に、本発明に係る疎水化された金属化合物粒子粉末の製造法について述べる。
【００４３】  本発明に係る疎水化された金属化合物粒子粉末は、５０〜１５０℃の温度範囲において、気化された疎水化剤と芯粒子粉末とを接触・反応させる、いわゆる気相処理によって、芯粒子粉末を疎水化剤で被覆し、その後、１６０〜２５０℃の温度範囲で加熱処理して疎水化剤を芯粒子粉末の粒子表面に強固に結合させることにより得ることができる。
【００４４】  疎水化剤としては、前記フルオロアルキルシラン及びアルコキシシランを用いることができる。
【００４５】  本発明における気相処理は、芯粒子粉末を装置内に設置し、装置内の温度を５０〜１５０℃に昇温し、気化させた疎水化剤と芯粒子粉末とを接触・反応させ、芯粒子粉末の粒子表面を被覆することにより行うことができる。
【００４６】  疎水化剤の導入方法としては、あらかじめ疎水化剤を気化させておき装置内に導管を通して徐々に装置内に導入する方法、装置内に導管を通して疎水化剤の気化速度に合わせて疎水化剤を徐々に導入する方法、接触・反応に必要な疎水化剤の全量をあらかじめ装置内の容器に設置しておき気化させる方法のいずれでもよいが、あらかじめ疎水化剤を気化させて徐々に装置内に導入する方法、又は、疎水化剤の気化速度に合わせて疎水化剤を徐々に装置内に導入する方法が好ましい。
【００４７】  装置内の芯粒子粉末は、装置内で流動・攪拌させても、静置しておいてもよく、好ましくは流動・攪拌する方がよい。
【００４８】  気相処理における接触・反応温度は、５０〜１５０℃であり、好ましくは６０〜１５０℃、より好ましくは７０〜１５０℃である。
【００４９】  気相処理における接触・反応温度が５０℃未満の場合には、疎水化剤をあらかじめ気化させて装置内に導入した場合、疎水化剤が再び凝縮する場合があり、また、疎水化剤を気化させずに装置内に導入又は設置した場合には、疎水化剤が十分に気化することができない。また、気化するために時間がかかるため工業的に不利である。
【００５０】  気相処理の雰囲気は、空気中、不活性ガス中など、特に限定するものではないが、好ましくは、不活性ガス中である。
【００５１】  疎水化剤を徐々に導入する場合の導入速度は気相処理の接触・反応温度及び疎水化剤の気化速度によって適宜調節すればよく、０．０５〜１０ｇ／ｍｉｎが好ましい。
【００５２】  疎水化剤を導入した後、５〜１８０分間装置内の温度を維持しておくことが好ましい。より好ましくは１５〜１８０分間である。
【００５３】  気相処理後の金属化合物粒子粉末は、平均粒子径０．０１〜０．３μｍ、ＢＥＴ比表面積値１．０〜２００ｍ2／ｇであり、疎水化度Ｖ90値は０．５ｍｇ／ｍ2以下、疎水化剤の脱着率は２０％以上、脱着率評価後の疎水化度Ｖ90値は０．５５ｍｇ／ｍ2を超える値を有している。
【００５４】  気相処理後の加熱処理温度は１６０〜２５０℃であり、好ましくは１７０〜２５０℃であり、より好ましくは１８０〜２５０℃である。
【００５５】  気相処理後の加熱温度が１６０℃未満の場合、芯粒子粉末と疎水化剤との結合が不十分であり、疎水化剤の脱着率が高くなるため好ましくない。また、２５０℃を超える場合には、表面を被覆している疎水化剤が分解・変質する恐れがあるため好ましくない。
【００５６】  なお、金属酸化物粒子粉末及び金属含水酸化物粒子粉末の中には、ゲータイト粒子粉末のように高温で加熱することで脱水反応等を起こして変態・変質する化合物があるため、加熱処理温度は、芯粒子粉末が変質等を起こさない温度範囲を考慮すべきである。例えば、芯粒子粉末としてゲータイト粒子粉末を用いた場合には、１６０〜２００℃の温度範囲で加熱処理を行うことが好ましい。
【００５７】  気相処理後の加熱処理の雰囲気は、空気中が好ましく、加熱時間は５〜１８０分が好ましく、より好ましくは１０〜１８０分、更に好ましくは１５〜１８０分である。
【００５８】  次に、本発明に係る疎水化された金属化合物粒子粉末を用いたゴム・樹脂組成物について述べる。
【００５９】  ゴム・樹脂組成物における構成基材としては、本発明に係る疎水化された金属化合物粒子粉末と周知のゴム又は熱可塑性樹脂とともに、必要により、滑剤、可塑剤、酸化防止剤、紫外線吸収剤、各種安定剤等の添加剤が配合される。
【００６０】  ゴム・樹脂組成物における疎水化された金属化合物粒子粉末の配合割合は、構成基材１００重量部に対して０．５〜２００重量部の範囲で使用することができ、ゴム・樹脂組成物のハンドリングを考慮すれば、好ましくは１．０〜１５０重量部、更に好ましくは２．５〜１００重量部である。
【００６１】  添加剤の量は、疎水化された金属化合物粒子粉末とゴム又樹脂との総和に対して５０重量％以下であればよい。添加剤の含有量が５０重量％を超える場合には、成形性が低下する。
【００６２】  ゴム・樹脂組成物の分散性は、４又は５が好ましく、ブリード性は、３が好ましい。
【００６３】  ゴム・樹脂組成物の製造法としては、ゴム又は樹脂原料と疎水化された金属化合物粒子粉末をあらかじめよく混合し、次に、混練機もしくは押出機を用いて加熱下で強いせん断作用を加えて、疎水化された金属化合物粒子粉末の凝集体を破壊し、ゴム又は樹脂中に疎水化された金属化合物粒子粉末を均一に分散させた後、目的に応じた形状に成形加工して使用する。
【００６４】  次に、本発明に係る疎水化された金属化合物粒子粉末を用いた磁性トナーについて述べる。
【００６５】  磁性トナーは、磁性粒子粉末及び結着剤樹脂からなり、必要に応じて離型剤、着色剤、荷電制御剤、その他の添加剤等を含有してもよい。本発明における磁性トナーとしては、磁性粒子粉末として本発明に係る疎水化された金属化合物粒子粉末を用いる。
【００６６】  磁性トナーの平均粒子径は、３〜１５μｍ、好ましくは５〜１２μｍである。
【００６７】  結着剤樹脂と疎水化された金属化合物粒子粉末との割合は、疎水化された金属化合物粒子粉末１００重量部に対して結着剤樹脂５０〜９００重量部、好ましくは５０〜４００重量部である。
【００６８】  結着剤樹脂としては、スチレン、アクリル酸アルキルエステル及びメタクリル酸アルキルエステル等のビニル系単量体を重合又は共重合したビニル系重合体が使用できる。上記スチレン単量体としては、例えばスチレン及びその置換体がある。上記アクリル酸アルキルエステル単量体としては、例えばアクリル酸、アクリル酸メチル、アクリル酸エチル、アクリル酸ブチル等がある。
【００６９】  上記共重合体は、スチレン系成分を５０〜９５重量％含むことが好ましい。
【００７０】  結着剤樹脂は、必要により、上記ビニル系重合体とともにポリエステル系樹脂、エポキシ系樹脂、ポリウレタン系樹脂等を併用することができる。
【００７１】  磁性トナーの流動性は、流動性指数が７０〜１００が好ましく、体積固有抵抗値は、１．０×１０13Ω・ｃｍ以上が好ましい。
【００７２】  磁性トナーの流動性指数の変化率は２０．０％以下が好ましく、体積固有抵抗値の変化率は２０．０％以下が好ましい。流動性指数の変化率及び体積固有抵抗値の変化率が２０．０％を超える場合には、長期に亘って保存した場合にトナーの特性が不安定となりやすい。
【００７３】  磁性トナーの製造法としては、所定量の結着剤樹脂と所定量の疎水化された金属化合物粒子粉末とを混合、混練、粉砕による公知の方法によって行うことができる。具体的には、疎水化された金属化合物粒子粉末と結着剤樹脂とを、必要により更に離型剤、着色剤、荷電制御剤、その他の添加剤等を添加した混合物を混合機により十分に混合した後、加熱混練機によって結着剤樹脂中に疎水化された金属化合物粒子粉末等を分散させ、次いで、冷却固化して樹脂混練物を得、該樹脂混練物を粉砕及び分級を行って所望の粒子サイズを有する磁性トナーを得ることができる。
【発明を実施するための形態】
【００７４】
【００７５】  本発明の代表的な実施の形態は、次の通りである。
【００７６】  芯粒子粉末及び疎水化された金属化合物粒子粉末の平均粒子径は、電子顕微鏡写真（×２０，０００）を縦方向、横方向にそれぞれ４倍に拡大した写真に示される粒子約３５０個について定方向径をそれぞれ測定し、その平均値で示した。
【００７７】  比表面積値はＢＥＴ法により測定した値で示した。
【００７８】  疎水化された金属化合物粒子粉末の粒子表面に被覆されているフルオロアルキルシラン又はアルコキシシランから生成するオルガノシラン化合物に含有されるＳｉ量、中間被覆物によって被覆された芯粒子粉末の粒子表面に存在するＡｌ量及びＳｉ量のそれぞれの量は「蛍光Ｘ線分析装置３０６３Ｍ型」（理学電機工業（株）製）を使用し、ＪＩＳ  Ｋ０１１９の「けい光Ｘ線分析通則」に従って測定した。
【００７９】  芯粒子粉末及び疎水化された金属化合物粒子粉末の疎水化度は、「水蒸気吸着装置ＢＥＬＳＯＲＰ１８」（日本ベル（株）製）を用いて、２５℃、相対湿度９０％における粒子粉末の単位表面積当たりの水蒸気吸着量Ｖ90値（ｍｇ／ｍ2）で示した。
【００８０】  金属化合物粒子粉末の疎水化剤の脱着率は、下記の方法により求めた値で示した。脱着率が０に近いほど、粒子表面からの疎水化剤の脱離量が少ないことを示す。
【００８１】  金属化合物粒子粉末３ｇとエタノール５０ｍｌとを５０ｍｌの三角フラスコに入れ、超音波分散機「ＳＯＮＯＱＵＩＣＫ  Ｃ１０」（超音波工業（株）製）を用いて２０分間超音波分散を行った後、１００００ｒｐｍで１５分間遠心分離を行い、上澄み液と固型部分とを分離した。
【００８２】  得られた固型部分とエタノール５０ｍｌを５０ｍｌの三角フラスコに入れ、上記と同様の操作を合計３回行った。
【００８３】  得られた固型部分を１００℃で１時間乾燥させた後、金属化合物粒子粉末に含まれるケイ素の含有量（Ｓｉ換算）を「蛍光Ｘ線分析装置３０６３Ｍ型」（理学電機工業（株）製）を使用し、ＪＩＳ  Ｋ０１１９の「けい光Ｘ線分析通則」に従って測定し、下記式に従って求めた値を疎水化剤の脱着率とした。
【００８４】  疎水化剤の脱着率（％）＝｛（Ｗａ−Ｗｅ）／Ｗａ｝×１００
Ｗａ：金属化合物粒子粉末の疎水化剤被覆量（Ｓｉ換算）
Ｗｅ：脱着テスト後の金属化合物粒子粉末の疎水化剤被覆量（Ｓｉ換算）
【００８５】  脱着率評価後の疎水化度は、前記測定法によって脱着率を評価した後の粒子粉末について、「水蒸気吸着装置ＢＥＬＳＯＲＰ１８」（日本ベル（株）製）を用いて、２５℃、相対湿度９０％における粒子粉末の単位表面積当たりの水蒸気吸着量Ｖ90値（ｍｇ／ｍ2）で示した。
【００８６】  樹脂組成物中への分散性は、得られた樹脂組成物表面における未分散の凝集粒子の個数を目視により判定し、５段階で評価した。５が最も分散状態が良いことを示す。
【００８７】  １：１ｃｍ2当たりに５０個以上
２：１ｃｍ2当たりに１０個以上５０個未満
３：１ｃｍ2当たりに５個以上１０個未満
４：１ｃｍ2当たりに１個以上５個未満
５：未分散物認められず
【００８８】  樹脂組成物のブリード性は、下記の方法によって求めた。ブリード性が低いほど、脱離した疎水化剤のしみ出しが少なく、保存安定性に優れることを示す。
【００８９】  金属化合物粒子粉末を練り込んだ樹脂組成物（縦１．５ｃｍ×横１．５ｃｍ×厚み１ｍｍ）を８０℃で３日間加熱し、その時の樹脂組成物表面の処理剤等のにじみの程度を、触感によって３段階で評価した。３が最もブリード性が低いことを示す。
【００９０】  １：処理剤等の著しいにじみが認められる
２：処理剤等のにじみが若干認められる
３：処理剤等のにじみが認められず
【００９１】  磁性トナーの流動性は、パウダテスタ（商品名、ホソカワミクロン株式会社製）を用いて、安息角（度）、圧縮度（％）、スパチュラ角（度）、凝集度の各粉体特性値を測定し、該各測定値を同一基準の数値に置き換えた各々の指数を求め、各々の指数を合計した流動性指数で示した。流動性指数が１００に近いほど、流動性が優れていることを意味する。
【００９２】  磁性トナーの流動性指数の変化率は、試料粒子粉末を２５℃、相対湿度６０％の雰囲気下１週間静置した後、前述の流動性の評価法と同様にして流動性指数を求め、静置前後の流動性指数を用いて下記式に従って求めた値を磁性トナーの流動性指数の変化率とした。流動性指数の変化率が小さいほど、長期に亘って磁性トナーの流動性が維持されていることを示す。
【００９３】  流動性指数の変化率（％）＝｛（Ｆａ−Ｆｅ）／Ｆａ｝×１００
Ｆａ：磁性トナーの流動性指数
Ｆｅ：２５℃、相対湿度６０％の雰囲気下１週間静置後の磁性トナーの流動性指数
【００９４】  磁性トナーの体積固有抵抗値は、まず、粒子粉末０．５ｇを測り取り、ＫＢｒ錠剤成形器（株式会社島津製作所製）を用いて、１４０Ｋｇ／ｃｍ2の圧力で加圧成形を行い、円柱状の被測定試料を作製した。
【００９５】  次いで、被測定試料を温度２５℃、相対湿度６０％環境下に１２時間以上暴露した後、この被測定試料をステンレス電極の間にセットし、ホイートストンブリッジ（ＴＹＰＥ２７６８  横河北辰電気株式会社製）で１５Ｖの電圧を印加して抵抗値Ｒ（Ω）を測定した。
【００９６】  次いで、被測定（円柱状）試料の上面の面積Ａ（ｃｍ2）と厚みｔ（ｃｍ）を測定し、次式にそれぞれの測定値を挿入して、体積固有抵抗値（Ω・ｃｍ）を求めた。
【００９７】  体積固有抵抗値（Ω・ｃｍ）＝Ｒ×（Ａ／ｔ）
【００９８】  磁性トナーの体積固有抵抗値の変化率は、試料粒子粉末を２５℃、相対湿度６０％の雰囲気下１週間静置した後、前述の体積固有抵抗値の測定法と同様にして体積固有抵抗値を求め、静置前後の体積固有抵抗値を用いて下記式に従って求めた値を磁性トナーの体積固有抵抗値の変化率とした。体積固有抵抗値の変化率が小さいほど、長期に亘って体積固有抵抗値が維持されていることを示す。
【００９９】  体積固有抵抗値の変化率（％）＝{（Ｒａ−Ｒｅ）／Ｒａ｝×１００
Ｒａ：磁性トナーの体積固有抵抗値
Ｒｅ：２５℃、相対湿度６０％の雰囲気下１週間静置後の磁性トナーの体積固有抵抗値
【０１００】  磁性トナーにおける金属化合物粒子粉末の結着剤樹脂への分散性は、得られた磁性トナー粒子の断面を光学顕微鏡（オリンパス光学工業社製、ＢＨ−２）を用いて撮影し、得られた顕微鏡写真（×２００倍）における未分散の凝集粒子の個数を計数することにより判定し、５段階で評価した。５が最も分散状態が良い事を示す。
１：０．２５ｍｍ2当たりに５０個以上。
２：０．２５ｍｍ2当たりに１０個以上５０個未満。
３：０．２５ｍｍ2当たりに５個以上１０個未満。
４：０．２５ｍｍ2当たりに１個以上５個未満。
５：未分散物認められず。
【０１０１】＜疎水化された金属化合物粒子粉末の製造＞
球状マグネタイト粒子粉末（粒子形状：球状、平均粒子径０．１７μｍ、ＢＥＴ比表面積値１５．１ｍ2／ｇ、疎水化度Ｖ90値０．９５ｍｇ／ｍ2）５００ｇを窒素封入した金属製の回転炉に入れ、２ｒｐｍの速度で回転させながら、１００℃に昇温させた。その後、疎水化剤であるメチルトリメトキシシラン５０ｇ（球状マグネタイト粒子粉末１００重量部に対して１０重量部に相当）を１ｇ／ｍｉｎの速度で回転炉内に導入し、気化したメチルトリエトキシシランと球状マグネタイト粒子粉末とを接触・反応させた。
【０１０２】  メチルトリエトキシシランを全量導入し、更に３０分間温度を維持した後冷却し、気相処理された球状マグネタイト粒子粉末を取り出した。得られた球状マグネタイト粒子粉末の平均粒子径は０．１７μｍ、ＢＥＴ比表面積値は８．３ｍ2／ｇ、疎水化度Ｖ90値は０．２２ｍｇ／ｍ2、疎水化剤の脱着率は３４．７％、脱着率評価後のＶ90値は０．６９ｍｇ／ｍ2であった。
【０１０３】  次いで、得られた球状マグネタイト粒子粉末４５０ｇを大型るつぼに入れ、電気炉を用いて２００℃で６０分間加熱処理を行った後、室温まで冷却し、メチルトリエトキシシランから生成するオルガノシラン化合物によって被覆されている疎水化された球状マグネタイト粒子粉末を得た。得られた疎水化された球状マグネタイト粒子粉末の平均粒子径は０．１７μｍ、ＢＥＴ比表面積値は９．１ｍ2／ｇ、疎水化度Ｖ90値は０．１６ｍｇ／ｍ2、脱着率は２．０％、脱着率評価後のＶ90値は０．１８ｍｇ／ｍ2であった。
【０１０４】＜使用例１：疎水化された金属化合物粒子粉末を用いた樹脂組成物の製造＞
上記で得られた疎水化された球状マグネタイト粒子粉末１．５ｇとポリ塩化ビニル樹脂粉末１０３ＥＰ８Ｄ（日本ゼオン（株）製）４８．５ｇとを秤量し、これらを１００ｃｃポリビーカーに入れ、スパチュラで良く混合して混合粉末を得た。
【０１０５】  得られた混合粉末にステアリン酸カルシウムを０．５ｇ加えて混合し、１６０℃に加熱した熱間ロールのクリアランスを０．２ｍｍに設定した後、上記混合粉末を少しづつロールにて練り込んで樹脂組成物が一体となるまで混練を続けた後、樹脂組成物をロールから剥離して樹脂組成物原料として用いた。
【０１０６】  表面研磨されたステンレス板の間に上記樹脂組成物を挟んで１８０℃に加熱したホットプレス内に入れ、１トン／ｃｍ2の圧力で加圧成形して厚さ１ｍｍの樹脂組成物を得た。
【０１０７】  樹脂組成物中の疎水化された球状マグネタイト粒子粉末の分散性は５であり、樹脂組成物のブリード性は３であった。
【０１０８】＜使用例２：疎水化された金属化合物粒子粉末を含む磁性トナーの製造＞
上記で得られた疎水化された球状マグネタイト粒子粉末４００ｇ、スチレン−ブチルアクリレート−メチルメタクリレート共重合樹脂５４０ｇ（分子量１３０，０００、スチレン／ブチルアクリレート／メチルメタクリレート＝８２．０／１６．５／１．５）、ポリプロピレンワックス６０ｇ（分子量３，０００）及び帯電制御剤１５ｇをヘンシェルミキサーに投入し、槽内温度６０℃において１５分間攪拌混合を行った。得られた混合粉体を連続型二軸混練機（Ｔ−１）で１４０℃において溶融混練を行い、得られた混練物を空気中で冷却、粗粉砕、微粉砕した後、分級し、磁性トナーを得た。
【０１０９】  得られた磁性トナーの特性は、平均粒子径は９．９μｍ、分散性は５、流動性指数は７３、体積固有抵抗値は１．２×１０14Ω・ｃｍ、流動性指数の変化率は１４％、体積固有抵抗値の変化率は１２．８％であった。
【作用】
【０１１０】  本発明において重要な点は、金属酸化物粒子粉末又は金属含水酸化物粒子粉末と気化させたフルオロアルキルシラン及び／又はアルコキシシランからなる疎水化剤を５０〜１５０℃の温度範囲で気相処理し、次いで、１６０〜２５０℃の温度範囲で加熱処理した場合には、疎水化度が水蒸気吸着量Ｖ90値で０．５ｍｇ／ｍ2以下であり、脱着率評価後の疎水化度Ｖ90値が０．５５ｇ／ｍ2以下である疎水化された金属化合物粒子粉末を得ることができ、該疎水化された金属化合物粒子粉末は、優れた疎水性を有するとともに、疎水化剤が粒子表面から脱離しにくいという事実である。
【０１１１】  本発明に係る疎水化された金属化合物粒子粉末が優れた疎水性を有する理由として、本発明者は、分子鎖の短い疎水化剤を用いて気相処理することにより、芯粒子粉末が凝集体を形成している場合でも、粒子と粒子の間隙から気化した疎水化剤が進入することができ、芯粒子粉末の粒子表面に疎水化剤を均一に被覆することができることによるものと考えている。
【０１１２】  本発明に係る疎水化された金属化合物粒子粉末の粒子表面から脱離する疎水化剤が少ない理由について、本発明者は、気相処理後に加熱処理することにより、金属化合物粒子が含有している金属元素と疎水化剤が有しているアルコキシ基との間で形成される、メタロシロキサン結合（≡Ｓｉ−Ｏ−Ｍ（但し、Ｍは金属化合物粒子中の金属原子である。））が、促進されることにより、疎水化剤から生成するオルガノシラン化合物が金属化合物粒子粉末の粒子表面に強固に結合するためと考えている。
【０１１３】  必要により、芯粒子粉末の粒子表面を中間被覆層によって被覆した場合に、疎水化剤の脱離が低減される理由については未だ不明であるが、本発明者は、上述のように金属化合物粒子粉末が含有している金属元素と疎水化剤が有しているアルコキシ基との間でメタロシロキサン結合が形成される際に、粒子表面にＳｉやＡｌが存在することにより、メタロシロキサン結合がより容易に生じるためではないかと考えている。
【実施例】
【０１１４】  次に、実施例及び比較例を挙げる。【０１１５】芯粒子１〜４
芯粒子粉末として、表１に示す特性を有する金属酸化物粒子粉末及び金属含水酸化物粒子粉末を準備した。【０１１６】
【表１】
0005229843.tif 000006
【０１１７】＜中間被覆物による金属化合物粒子粉末の被覆＞
芯粒子５
球状マグネタイト粒子粉末（芯粒子１）２０ｋｇを、純水１５０ｌに攪拌機を用いて邂逅し、さらにホモミックラインミル（特殊機化工業（株）製）を３回通して球状マグネタイト粒子粉末のスラリーを得た。【０１１８】  得られた球状マグネタイト粒子粉末のスラリーのｐＨ値を４．０に調整し、該スラリーに水を加えてスラリーの濃度を９８ｇ／ｌにした。次いで、該スラリーから１５０ｌを抜き取り、攪拌しながら６０℃まで加熱した。【０１１９】  このスラリーに１．０ｍｏｌ／ｌの硫酸アルミニウム溶液２７２２ｍｌ（球状マグネタイト粒子粉末に対してＡｌ換算で１．０重量％に相当する）を加え、３０分間保持した後、水酸化ナトリウム水溶液を用いてｐＨ値を７．５に調整した。【０１２０】  続いてこのスラリー中に３号水ガラス２５４ｇ（球状マグネタイト粒子粉末に対してＳｉＯ2換算で０．５重量％に相当する）を加え３０分間熟成した後、酢酸を用いてｐＨ値を７．５に調整した。この状態で３０分間保持した後、濾過、水洗、乾燥、粉砕して粒子表面がアルミニウムの水酸化物及びケイ素の酸化物により被覆されている球状マグネタイト粒子粉末を得た。【０１２１】  この時の主要製造条件及び得られた球状マグネタイト粒子粉末の諸特性を表２に示す。【０１２２】  芯粒子６〜８
芯粒子粉末の種類、添加物の種類及び添加量を種々変化させた以外は前記芯粒子５と同様にして中間被覆物によって被覆された芯粒子６〜８を得た。【０１２３】  この時の主要製造条件及び得られた芯粒子粉末の諸特性を表２に示す。【０１２４】  尚、表面処理工程における被覆物の種類のうち、Aはアルミニウムの水酸化物を表し、Sはケイ素の酸化物を示す。【０１２５】
【表２】
0005229843.tif 000007
【０１２６】＜気相処理＞
被処理粒子１〜１３
芯粒子粉末の種類、疎水化剤の種類、疎水化剤の導入量、気相処理の温度、疎水化剤の導入速度及び導入時間を種々変化させた以外は、前記発明の実施の形態と同様にして被処理粒子１〜１３を得た。【０１２７】  この時の主要製造条件を表３に、得られた被処理粒子粉末の諸特性を表４に示す。【０１２８】
【表３】
0005229843.tif 000008
【０１２９】
【表４】
0005229843.tif 000009
【０１３０】＜気相処理後の加熱処理＞
実施例１〜８、比較例１〜９
被処理粒子粉末の種類、加熱処理の温度及び時間を種々変化させた以外は前記発明の実施の形態と同様にして疎水化された金属化合物粒子粉末を得た。【０１３１】  この時の主要製造条件及び得られた疎水化された金属化合物粒子粉末の諸特性を表５及び表６に示す。【０１３２】
【表５】
0005229843.tif 000010
【０１３３】
【表６】
0005229843.tif 000011
【０１３４】＜樹脂組成物の製造＞
使用例１〜８、比較使用例１〜９
金属化合物粒子粉末の種類、配合量及び樹脂の配合量を種々変化させた以外は前記発明の実施の形態の使用例１と同様にして樹脂組成物を得た。【０１３５】  この時の主要製造条件及び得られた樹脂組成物の諸特性を表７に示す。【０１３６】
【表７】
0005229843.tif 000012
【０１３７】＜磁性トナーの製造＞
使用例９及び１０、比較使用例１０〜１５
金属化合物粒子粉末の種類、配合量及び結着剤樹脂の配合量を種々変化させた以外は前記発明の実施の形態の使用例２と同様にして磁性トナーを得た。【０１３８】  この時の主要製造条件及びトナーの諸特性を表８に示す。【０１３９】
【表８】
0005229843.tif 000013
【発明の効果】
【０１４０】  本発明に係る疎水化された金属化合物粒子粉末は、優れた疎水性を有するとともに、疎水化剤が粒子表面から脱離しにくいことにより長期間に亘り優れた疎水性を維持することができるため、塗料、樹脂練込み、トナー及び化粧料等各種用途に好適である。